(57)【特許請求の範囲】
【請求項１】
ブロックトメルカプトシランの製造方法であって、
（ａ）以下の一般式の１種以上のポリスルファン含有有機ケイ素化合物を、１種以上のアルカリ金属、アルカリ土類金属又はアルカリ金属もしくはアルカリ土類金属の塩基性誘導体と反応させて、対応ポリスルファン含有有機ケイ素化合物の金属塩を得る段階
（Ｒ１３ＳｉＧ）２Ｓｎ
（式中、各Ｒ１は、少なくとも１個のＲ１基がメトキシ又はエトキシであることを条件として、独立にメトキシ、エトキシ又は炭素原子数１〜６のアルキルであり、Ｇは炭素原子数１〜１２のアルキレン基であり、ｎは２〜８である。）、及び
（ｂ）ポリスルファン含有有機ケイ素化合物の金属塩をアシルハロゲン化物又はカルボニルジハロゲン化物と反応させて、ブロックトメルカプトシランを得る段階を含んでなる方法。
【請求項２】
前記ポリスルファン含有有機ケイ素化合物が、ビス［（トリエトキシシリル）プロピル］ポリスルファン、ビス［（メチルジエトキシシリル）プロピル］ポリスルファン、ビス［（トリメトキシシリル）プロピル］ポリスルファン、及びビス［（メチルジメトキシシリル）プロピル］ポリスルファンからなる群から選択される、請求項１記載の方法。
【請求項３】
アルカリ金属、アルカリ土類金属及びアルカリ金属又はアルカリ土類金属の塩基性誘導体が、リチウム、ナトリウム、カリウム、マグネシウム、カルシウム、水素化リチウム、水素化ナトリウム、水素化カリウム、水素化マグネシウム、水素化カルシウム及びこれらの混合物からなる群から選択される、請求項１記載の方法。
【請求項４】
前記アシルハロゲン化物又はカルボニルジハロゲン化物が以下の一般式のものである、請求項１記載の方法。
Ｒ２Ｃ（Ｏ）Ｘ
式中、Ｒ２は、ハロゲン又は炭素原子数１８以下のアルキル、アルケニル、アリール、アルカリールもしくはアラルキルであり、Ｘはハロゲンである。
【請求項５】
前記アシルハロゲン化物が、塩化アセチル、塩化プロパノイル、塩化ブタノイル、塩化ペンタノイル、塩化ヘキサノイル、塩化ヘプタノイル、塩化オクタノイル、塩化２−エチルヘキサノイル、塩化ラウロイル、塩化オレオイル、塩化フェニルアセチル、及び塩化ベンゾイルである、請求項４記載の方法。
【請求項６】
前記カルボニルジハロゲン化物がホスゲンである、請求項４記載の方法。
【請求項７】
前記ブロックトメルカプトシラン生成物が以下の一般式のものである、請求項４記載の方法。
Ｒ２Ｃ（Ｏ）ＳＧＳｉＲ１３
（式中、各Ｒ１は、少なくとも１個のＲ１基がメトキシ又はエトキシであることを条件として、独立にメトキシ、エトキシ又は炭素原子数１〜６のアルキルであり、Ｇは炭素原子数１〜１２のアルキレン基であり、Ｒ２は、ハロゲン又は炭素原子数１８以下のアルキル、アルケニル、アリール、アルカリールもしくはアラルキルである。）
【請求項８】
前記ブロックトメルカプトシラン生成物が、２−トリエトキシシリル−１−エチルチオアセテート、２−トリメトキシシリル−１−エチルチオアセテート、２−（メチルジメトキシシリル）−１−エチルチオアセテート、３−トリメトキシシリル−１−プロピルチオアセテート、トリエトキシシリルメチルチオアセテート、トリメトキシシリルメチルチオアセテート、トリイソプロポキシシリルメチルチオアセテート、メチルジエトキシシリルメチルチオアセテート、メチルジメトキシシリルメチルチオアセテート、メチルジイソプロポキシシリルメチルチオアセテート、ジメチルエトキシシリルメチルチオアセテート、ジメチルメトキシシリルメチルチオアセテート、ジメチルイソプロポキシシリルメチルチオアセテート、２−トリイソプロポキシシリル−１−エチルチオアセテート、２−（メチルジエトキシシリル）−１−エチルチオアセテート、２−（メチルジイソプロポキシシリル）−１−エチルチオアセテート、２−（ジメチルエトキシシリル）−１−エチルチオアセテート、２−（ジメチルメトキシシリル）−１−エチルチオアセテート、２−（ジメチルイソプロポキシシリル）−１−エチルチオアセテート、３−トリエトキシシリル−１−プロピルチオアセテート、３−トリイソプロポキシシリル−１−プロピルチオアセテート、３−メチルジエトキシシリル−１−プロピルチオアセテート、３−メチルジメトキシシリル−１−プロピルチオアセテート、３−メチルジイソプロポキシシリル−１−プロピルチオアセテート、６−トリエトキシシリル−１−ヘキシルチオアセテート、１−トリエトキシシリル−５−ヘキシルチオアセテート、８−トリエトキシシリル−１−オクチルチオアセテート、１−トリエトキシシリル−７−オクチルチオアセテート、１−トリエトキシシリル−５−オクチルチオアセテート、８−トリメトキシシリル−１−オクチルチオアセテート、１−トリメトキシシリル−７−オクチルチオアセテート、１０−トリエトキシシリル−１−デシルチオアセテート、１−トリエトキシシリル−９−デシルチオアセテート、１−トリエトキシシリル−２−ブチルチオアセテート、１−トリエトキシシリル−３−ブチルチオアセテート、１−トリエトキシシリル−３−メチル−２−ブチルチオアセテート、１−トリエトキシシリル−３−メチル−３−ブチルチオアセテート、３−トリメトキシシリル−１−プロピルチオオクタノエート、３−トリエトキシシリル−１−プロピルチオパルミテート、３−トリエトキシシリル−１−プロピルチオオクタノエート、３−トリエトキシシリル−１−プロピルチオベンゾエート、及び３−トリエトキシシリル−１−プロピルチオ−２−エチルヘキサノエートからなる群から選択される、請求項７記載の方法。
【請求項９】
アルカリ金属、アルカリ土類金属、アルカリ金属又はアルカリ土類金属の塩基性誘導体とポリスルファン含有有機ケイ素化合物とのモル当量の範囲が１：１〜１０：１である、請求項１記載の方法。
【請求項１０】
アルカリ金属、アルカリ土類金属、アルカリ金属又はアルカリ土類金属の塩基性誘導体とポリスルファン含有有機ケイ素化合物とのモル当量の範囲２：１〜２．５：１である、請求項１記載の方法。
【請求項１１】
ポリスルファン含有有機ケイ素化合物の金属塩とアシルハロゲン化物との範囲が１．２５：１〜１：１のモル当量であり、又はカルボニルジハロゲン化物との範囲が２．２５：１〜２：１のモル当量である、請求項１記載の方法。
【請求項１２】
ポリスルファン含有有機ケイ素化合物とアルカリ金属、アルカリ土類金属又はアルカリ金属もしくはアルカリ土類金属の塩基性誘導体との反応を該金属又は金属誘導体が液体状態にある温度で実施する、請求項１記載の方法。
【請求項１３】
ポリスルファン含有有機ケイ素化合物の金属塩とアシルハロゲン化物又はカルボニルジハロゲン化物との反応を１０〜５０℃の温度で実施する、請求項１記載の方法。
【請求項１４】
溶媒中で実施される請求項１記載の方法。
【請求項１５】
前記溶媒がトルエン、ベンゼン、キシレン、ヘキサン、ヘプタン、イソオクタン及びオクタンからなる群から選択される、請求項１４記載の方法。
【発明の詳細な説明】
【技術分野】
【０００１】
本発明は、ポリスルファン含有有機ケイ素化合物の金属塩とアシルハロゲン化物又はカルボニルジハロゲン化物からのブロックトメルカプトシランの製造方法であって、ポリスルファン含有有機ケイ素化合物の金属塩を、ポリスルファン含有有機ケイ素とアルカリ金属、アルカリ土類金属又はアルカリ金属もしくはアルカリ土類金属の強塩基誘導体との反応で形成する方法に関する。本発明は、ゴム混合物におけるカップリング剤としてのブロックトメルカプトシランの使用にも関する。
【背景技術】
【０００２】
含イオウ有機ケイ素化合物は、シリカ充填タイヤの製造における必須成分として有用である。シリカ充填タイヤは、自動車用途で向上した性能、特に向上した耐摩耗性、転がり抵抗及びウェット滑り特性を与える。シリカ充填タイヤのカップリング剤として広範な含イオウ有機ケイ素化合物が用いられている。メルカプト含有有機ケイ素化合物は、少ない配合量で優れたカップリングをもたらすが、有機ポリマーとの化学反応性のため加工時に許容できないほど高い粘度を生じると共に早期加硫を生ずる。ブロックト（封鎖）メルカプトシランは、こうした問題を生じることなく、メルカプト含有有機ケイ素化合物の有益な効果を保持することが示されている。ブロックトメルカプト含有有機ケイ素化合物、特にチオカルボン酸含有ケイ素化合物は、メルカプト含有ケイ素化合物と酸ハロゲン化物との反応によって製造することができる。この反応の副生物である塩化水素は有機ケイ素化合物と反応し、所望生成物を分解してクロロシランを発生させる。こうした塩化水素との反応は非常に速く、生成物中への塩化水素の溶解度が高いため従来の機械的手段、つまり温度又は圧力では防ぐことができない。ナトリウムアルコキシドやプロピレンオキシドのような塩基の使用によって上記クロロシランを中和することができるが、生成物の分解及び／又は不都合な混合物を生じ、この方法は望ましくないものとなってしまう。
【０００３】
従前もちいられてきた別の方法は、酸受容体つまり第３級アミンを使用して塩化水素をその場で中和することであるが（２００２年１１月４日出願の米国仮特許出願第６０／４２３５７７号参照。）、この方法は化学量論量のアミンを必要とするためバッチ収量が低下し、また後段で除去しなければならない大量の不都合な塩を生じる（米国特許第６２２９０３６号参照。）。公知の通り、第３級アミン塩はその溶解度のため除去するのが困難であり、従来の濾過法は機械集約的で収量が不十分となることが多い。さらに、フィルターケークをさらに加工することは、第３級アミンと塩化水素塩自体の廃棄処分のような追加のコストが加わり、また大きな環境問題を生じる。
【０００４】
上述の通り、メルカプト含有有機ケイ素化合物の金属塩と酸ハロゲン化物との反応は所望のブロックトメルカプトシラン及び金属ハロゲン化物塩を生じるが（米国特許第６４１４０６１号参照、その開示内容は援用によって本明細書の内容の一部をなす。）、上述の問題に加えて、メルカプト含有有機ケイ素化合物が高価であることから、その使用範囲を拡大することができない。そこで、安価で上述のような化学的及び環境的問題を生じない方法を用いて、ブロックトメルカプトシランを開発することに関心がもたれている。イオウ−イオウ結合を切断する方法は、アミン、ホスフィン、金属シアン化物、金属水素化物及びアルカリ金属のような塩基の使用など、多数知られているが、ホスフィン及び金属水素化物は高価であり、金属シアン化物は多大な安全上の問題をもたらす。
【特許文献１】米国仮特許出願第６０／４２３５７７号明細書
【特許文献２】米国特許第６２２９０３６号明細書
【特許文献３】米国特許第６４１４０６１号明細書
【発明の開示】
【発明が解決しようとする課題】
【０００５】
ポリスルファン含有ケイ素化合物は、安価で広く入手可能であり、その値ごろ感に加え、金属ハロゲン化物副生物はブロックトメルカプトシラン生成物と反応しないし、またポリスルファン含有ケイ素化合物には、第３級アミンハロゲン化物塩のような環境上の問題もない。アルカリ金属は安全で安価である。アルカリ金属とポリスルファン含有有機ケイ素化合物との反応でポリスルファン含有有機ケイ素化合物の金属塩を生じさせると、所望の酸受容体がその場で得られ、これを用いて所望のブロックトメルカプトシラン化合物及び金属ハロゲン化物塩を生成することができる。
【０００６】
さらに、生成物の水洗を用いると、上述のコスト及び金属塩除去の問題が最小限に抑えられる。濾過又は遠心分離器の使用による金属ハロゲン化物塩の除去では、集中的な機械ユニット操作及び設備投資が必要とされるが、水洗ではこれらは必要なく、ブロックトメルカプトシランが一方の相に含まれ、金属ハロゲン化物の水溶液がもう一方の相に含まれる二相系が得られる。この方法の主な問題点は、ブロックトメルカプトシランの加水分解及び有機官能性シランの可能性があることである。しかし、金属ハロゲン化物の存在によって、水相のイオン性が高まり、そのため加水分解反応は最小限に抑えられる（米国特許第６２９４６８３号参照）。
【０００７】
本発明の目的は、カップリング剤用のブロックトメルカプトシランの製造方法であって、ブロックトメルカプトシランと反応する副生物の生成を最小限に抑え、中和又は濾過を必要とせず、商用として手ごろな方法を提供することである。
【課題を解決するための手段】
【０００８】
本発明の上記その他の目的を踏まえて、ブロックトメルカプトシランの製造方法であって、
（ａ）以下の一般式の１種以上のポリスルファン含有有機ケイ素化合物を、１種以上のアルカリ金属、アルカリ土類金属又はアルカリ金属もしくはアルカリ土類金属の塩基性誘導体と反応させて、対応ポリスルファン含有有機ケイ素化合物の金属塩を得る段階
（Ｒ１３ＳｉＧ）２Ｓｎ
（式中、各Ｒ１は、少なくとも１個のＲ１基がメトキシ又はエトキシであることを条件として、独立にメトキシ、エトキシ又は炭素原子数１〜約６のアルキルであり、Ｇは炭素原子数１〜約１２のアルキレン基であり、ｎは２〜約８である。）、及び
（ｂ）ポリスルファン含有有機ケイ素化合物の金属塩をアシルハロゲン化物又はカルボニルジハロゲン化物と反応させて、ブロックトメルカプトシランを得る段階
を含んでなる方法を提供する。
【０００９】
前記の米国特許第６４１４０６１号に記載の方法とは対照的に、本発明の方法は、容易に入手可能なポリスルファン含有有機ケイ素化合物からブロックトメルカプトシランを合成できる。そのため、高純度のブロックトメルカプトシランが得られ、ポリスルファン含有有機ケイ素化合物の金属塩とアシルハロゲン化物又はカルボニルジハロゲン化物との反応で生じる副生物の金属ハロゲン化物を除去するための中和も濾過も必要とされない。
【００１０】
本発明のもう一つの目的は最終生成物溶液の水洗を伴う方法を提供することであり、これは、前記の米国特許第６４１４０６１号で必要とされる蒸留段階とは異なり、金属ハロゲン化物副生物からブロックトメルカプトシラン生成物を分離するための便利で効率的な方法である。
【発明を実施するための最良の形態】
【００１１】
本発明の方法では、式（Ｒ１３ＳｉＧ）２Ｓｎ（式中、Ｒ１、Ｇ及びｎは上記の通りの意味を有する。）のポリスルファン含有有機ケイ素化合物が、アルカリ金属、アルカリ土類金属又はアルカリ金属もしくはアルカリ土類金属の強塩基誘導体と反応して、以下の反応（ナトリウムのようなアルカリ金属で例示する）に従ってポリスルファン含有有機ケイ素化合物の金属塩を形成すると考えられる。
金属＋（Ｒ１３ＳｉＧ）２Ｓｎ  →  （Ｒ１３ＳｉＧ）２Ｓ−金属
【００１２】
ポリスルファン含有有機ケイ素化合物の金属塩を、例えば式Ｒ２Ｃ（Ｏ）Ｘ（式中、Ｒ２及びＸは上記の通りの意味を有する。）のアシルハロゲン化物又はカルボニルジハロゲン化物のような反応性ハロゲン化物と反応させると、以下の反応に従って、ブロックトメルカプトシラン生成物と金属ハロゲン化物副生物を生じると考えられる。
（Ｒ１３ＳｉＧ）２Ｓ−金属＋Ｒ２Ｃ（Ｏ）Ｘ  →  Ｒ２Ｃ（Ｏ）ＳＧＳｉＲ１３＋金属−Ｘ
【００１３】
有用なポリスルファン含有有機ケイ素化合物としては、例えば、ビス［（トリエトキシシリル）プロピル］ポリスルファン、ビス［（メチルジエトキシシリル）プロピル］ポリスルファン、ビス［（トリエトキシシリル）イソブチル］ポリスルファン、ビス［（メチルジエトキシシリル）イソブチル］ポリスルファン、ビス［（トリメトキシシリル）プロピル］ポリスルファン、ビス［（メチルジメトキシシリル）プロピル］ポリスルファン、ビス［（トリメトキシシリル）イソブチル］ポリスルファン及びビス［（メチルジメトキシシリル）イソブチル］ポリスルファンが挙げられる。
【００１４】
ポリスルファン含有有機ケイ素化合物を、アルカリ金属、アルカリ土類金属又はアルカリ金属もしくはアルカリ土類金属の強塩基誘導体と反応させる。有用なアルカリ金属、アルカリ土類金属及び塩基性金属誘導体としては、例えば、リチウム、ナトリウム、カリウム、マグネシウム、カルシウム、水素化リチウム、水素化ナトリウム、水素化カリウム、水素化マグネシウム、水素化カルシウム、ナトリウムメトキシド、ナトリウムエトキシド、カリウムメトキシド、カリウムエトキシド及びこれらの混合物が挙げられる。
【００１５】
得られたポリスルファン含有有機ケイ素化合物の金属塩を、例えば上記の一般式Ｒ２Ｃ（Ｏ）Ｘ（式中、Ｒ２は、ハロゲン又は炭素原子数１８以下以下のアルキル、アルケニル、アリール、アルカリールもしくはアラルキルであり、Ｘはハロゲンである。）のアシルハロゲン化物又はカルボニルジハロゲン化物と反応させて、ブロックトメルカプトシランを生じさせる。有用なアシルハロゲン化物としては、塩化アセチル、塩化プロパノイル、塩化ブタノイル、塩化ペンタノイル、塩化ヘキサノイル、塩化ヘプタノイル、塩化オクタノイル、塩化２−エチルヘキサノイル、塩化ラウロイル、塩化オレオイル、クロロギ酸オクチル、塩化アジポイル、塩化フェニルアセチル、塩化ベンゾイル、塩化テレフタロイル及びクロロギ酸フェニルが挙げられる。有用なカルボニルジハロゲン化物としては、二塩化カルボニル（ホスゲン）、ジホスゲン、トリホスゲン、チオホスゲン及び塩化オキサリルが挙げられる。
【００１６】
上述の方法で得られるブロックトメルカプトシラン生成物は一般式Ｒ２Ｃ（Ｏ）ＳＧＳｉＲ１３（式中、Ｒ１、Ｒ２及びＧは上記の通りの意味を有する。）のものである。ブロックトメルカプトシランの具体例としては、例えば、２−トリエトキシシリル−１−エチルチオアセテート、２−トリメトキシシリル−１−エチルチオアセテート、２−（メチルジメトキシシリル）−１−エチルチオアセテート、３−トリメトキシシリル−１−プロピルチオアセテート、トリエトキシシリルメチルチオアセテート、トリメトキシシリルメチルチオアセテート、トリイソプロポキシシリルメチルチオアセテート、メチルジエトキシシリルメチルチオアセテート、メチルジメトキシシリルメチルチオアセテート、メチルジイソプロポキシシリルメチルチオアセテート、ジメチルエトキシシリルメチルチオアセテート、ジメチルメトキシシリルメチルチオアセテート、ジメチルイソプロポキシシリルメチルチオアセテート、２−トリイソプロポキシシリル−１−エチルチオアセテート、２−（メチルジエトキシシリル）−１−エチルチオアセテート、２−（メチルジイソプロポキシシリル）−１−エチルチオアセテート、２−（ジメチルエトキシシリル）−１−エチルチオアセテート、２−（ジメチルメトキシシリル）−１−エチルチオアセテート、２−（ジメチルイソプロポキシシリル）−１−エチルチオアセテート、３−トリエトキシシリル−１−プロピルチオアセテート、３−トリイソプロポキシシリル−１−プロピルチオアセテート、３−メチルジエトキシシリル−１−プロピルチオアセテート、３−メチルジメトキシシリル−１−プロピルチオアセテート、３−メチルジイソプロポキシシリル−１−プロピルチオアセテート、１−（２−トリエトキシシリル−１−エチル）−４−チオアセチルシクロへキサン、１−（２−トリエトキシシリル−１−エチル）−３−チオアセチルシクロへキサン、２−トリエトキシシリル−５−チオアセチルノルボルネン、２−トリエトキシシリル−４−チオアセチルノルボルネン、２−（２−トリエトキシシリル−１−エチル）−５−チオアセチルノルボルネン、２−（２−トリエトキシシリル−１−エチル）−４−チオアセチルノルボルネン、６−トリエトキシシリル−１−ヘキシルチオアセテート、１−トリエトキシシリル−５−ヘキシルチオアセテート、８−トリエトキシシリル−１−オクチルチオアセテート、１−トリエトキシシリル−７−オクチルチオアセテート、６−トリエトキシシリル−１−ヘキシルチオアセテート、１−トリエトキシシリル−５−オクチルチオアセテート、８−トリメトキシシリル−１−オクチルチオアセテート、１−トリメトキシシリル−７−オクチルチオアセテート、１０−トリエトキシシリル−１−デシルチオアセテート、１−トリエトキシシリル−９−デシルチオアセテート、１−トリエトキシシリル−２−ブチルチオアセテート、１−トリエトキシシリル−３−ブチルチオアセテート、１−トリエトキシシリル−３−メチル−２−ブチルチオアセテート、１−トリエトキシシリル−３−メチル−３−ブチルチオアセテート、３−トリメトキシシリル−１−プロピルチオオクタノエート、３−トリエトキシシリル−１−プロピルチオパルミテート、３−トリエトキシシリル−１−プロピルチオオクタノエート、３−トリエトキシシリル−１−プロピルチオベンゾエート、３−トリエトキシシリル−１−プロピルチオ−２−エチルヘキサノエート、３−メチルジアセトキシシリル−１−プロピルチオアセテート、３−トリアセトキシシリル−１−プロピルチオアセテート及び２−メチルジアセトキシシリル−１−エチルチオアセテートが挙げられる。
【００１７】
ポリスルファン含有有機ケイ素化合物とアルカリ金属、アルカリ土類金属又はアルカリ金属もしくはアルカリ土類金属の塩基性誘導体との反応は約１：１〜約１：１０のモル当量、好ましくは約１：２．０〜約１：２．５のモル当量で実施する。ポリスルファン含有有機ケイ素化合物の金属塩とアシルハロゲン化物との反応は１．２５：１〜約１：１の範囲で実施でき、カルボニルジハロゲン化物との反応は約２．２５：１〜約２：１の範囲で実施できる。
【００１８】
ポリスルファン含有有機ケイ素化合物と、アルカリ金属、アルカリ土類金属、又は塩基性金属誘導体との反応は、周囲温度程度から、用いる金属又は金属誘導体の融点程度までの範囲で実施される。その表面積を増すため使用する金属が液体状態にある温度、例えば約２５〜約１５０℃で実施するのが好ましく、さらに好ましくは約８０〜約１２０℃の範囲内である。これに続くポリスルファン含有有機ケイ素化合物の金属塩とアシルハロゲン化物又はカルボニルジハロゲン化物との反応は、周囲温度程度から使用する溶媒の沸点程度までの温度、好ましくは約１０〜約５０℃の温度で実施される。ブロックトメルカプトシラン生成物と金属ハロゲン化物の水洗は約４〜約１００℃、好ましくは約１０〜約５０℃の範囲で実施される。さらに、この方法全体又はそのいずれかの段階は、周囲圧力、加圧又は減圧下で実施できる。
【００１９】
本発明の方法全体又はそのいずれかの段階は溶媒中で実施し得る。有用な溶媒には、例えば、トルエン、ベンゼン、キシレンのような芳香族化合物、及びヘキサン、ヘプタン、イソオクタン、オクタンのような炭化水素溶媒がある。
【実施例】
【００２０】
以下の実施例は、本発明の方法の例示である。
【００２１】
操作はすべて窒素雰囲気中で行った。Ｓｉｌｑｕｅｓｔ（登録商標）Ａ−１５８９（ビス（トリエトキシシリルプロピル）ジスルファン）、Ｓｉｌｑｕｅｓｔ（登録商標）Ａ−１５３０４「Ｓｉｌｑｕｅｓｔ（登録商標）Ａ−１５８９よりも精製されたジスルフィド」（ビス（トリエトキシシリルプロピル）ジスルファン）、Ｓｉｌｑｕｅｓｔ（登録商標）Ａ−１２８９（ビス（トリエトキシシリルプロピル）テトラスフスルファン）、トルエン及びナトリウムは、それ以上精製せずに入手したままの状態で使用した。脱イオン水は入手したままの状態で使用した。ＧＣデータはすべて重量質量％（ｗｔ／ｗｔ）単位で表すが、このデータはＨｅｗｌｅｔｔ−Ｐａｃｋａｒｄ  ５８９０  Ｓｅｒｉｅｓ  ＩＩガスクロマトグラフを用いたＧＣ実験から得た。実施例では、以下の略語及び商標（それらの詳細と共に）を用いた。
【００２２】
【表１】
0004571125.tif 000002
【００２３】
比較例１
周囲温度で、トルエン５１５．２０ｇをナトリウム２５．００ｇ（１．０７６モル）で処理し、約１０５℃に加温した。溶融したナトリウム−トルエン懸濁液を、２６５．２１ｇのＭＰＴＥＳ（１．０７９モル）で３０分間処理したところ、水素が発生した。ＭＰＴＥＳの添加完了後、得られた無色透明の溶液を約４５℃に冷却し、塩化オクタノイル１６４．７５ｇ（０．９８２モル）で処理した。塩化オクタノイルの添加によって、発熱反応が生じ、塩が生成した。塩化オクタノイルを１時間にわたって添加したところ、反応温度がゆっくりと６２℃まで上昇した。反応系を５０℃に冷却したところで、脱イオン水２１５．０ｇを添加した。その結果、塩が溶解し、二層を形成した。水層を除去し、トルエンを真空除去してトルエン５０４．７２ｇを回収した（回収率９８％）。ブロックトメルカプトシラン３８７．５９ｇが無色透明の液体として回収され、そのＧＣ組成は以下の通りであった（効率９８％）。
【００２４】
【表２】
0004571125.tif 000003
【００２５】
比較例２
周囲温度で、５０Ｌ反応器にトルエン４５．０ｌｂ（２０．４ｋｇ）を仕込んだ後、ナトリウム２．４ｌｂ（１０１５ｇ、４３．７モル）を仕込んだ。この懸濁液を約１０５℃に加温し、得られた溶融ナトリウムを２４．３ｌｂのＭＰＴＥＳ（１１．０ｋｇ、４４．８モル）で１時間２２分処理したところ、水素が発生した。ＭＰＴＥＳの添加完了後、透明な溶液を周囲温度に冷却し、次いで塩化オクタノイル１５．５ｌｂ（７．０ｋｇ、４２．８モル）で１時間３５分処理したところ、反応温度が５８℃に達した。得られた混合物を３２℃に冷却し、次いで脱イオン水１９．０ｌｂ（８．６ｋｇ）を添加した。その結果、塩が溶解し、二層を形成した。水層を除去して水性廃棄物２５．４ｌｂ（１１．５ｋｇ）を回収し、トルエンを真空除去してトルエン４６．１ｌｂ（２０．９ｋｇ、回収率１０２％）を回収した。生成物を、５ミクロンのフィルターパッドを用いたＫｕｎｏフィルターで濾過し、ブロックトメルカプトシラン３１．０ｌｂ（１４．０ｋｇ）が黄色透明な液体として回収され、そのＧＣ分析結果は以下の通りであった（効率８５％）。
【００２６】
【表３】
0004571125.tif 000004
【００２７】
実施例１
周囲温度で、トルエン５２６．８２ｇをナトリウム２９．２８ｇ（１．２６１モル）で処理し、約１１０℃に加温した。溶融ナトリウム−トルエン懸濁液を、Ｓｉｌｑｕｅｓｔ（登録商標）Ａ−１５８９  ２９９．１５ｇ（０．５９０モル）で４５分間処理した。Ｓｉｌｑｕｅｓｔ（登録商標）Ａ−１５８９の添加で発熱が起こり、濃赤紫色の不透明な溶液を生じた。Ｓｉｌｑｕｅｓｔ（登録商標）Ａ−１５８９の添加完了後、反応混合物を約４５℃に冷却し、塩化オクタノイル１８９．２６ｇ（１．１５２モル）を１時間にわたって添加したところ、粘稠な塩懸濁液が得られ、反応系は６０℃に達した。約４５℃で反応系を水２７８．４２ｇで処理すると、塩が溶解し、透明な黄橙色のトルエン層と、暗色で不透明な水層とが得られ、水層を除去した。水性廃棄物３８２．６２ｇが回収された。トルエンを真空ストリッピングしてトルエン５７６．９３ｇを回収した（回収率１０６％、水分を含んでいた）。ブロックトメルカプトシラン３７３．５３ｇが透明な濃橙色の液体として回収され、そのＧＣ分析結果は以下の通りであった（効率８７％）。
【００２８】
【表４】
0004571125.tif 000005
【００２９】
実施例２
周囲温度で、５０Ｌ反応器にトルエン４６．０ｌｂ（２０．９ｋｇ）を仕込んだ後、ナトリウム２．３  ｂｌ（１６４ｇ、４５．８モル）を添加し、約１１０℃に加温した。溶融ナトリウムを、Ｓｉｌｑｕｅｓｔ（登録商標）Ａ−１５８９  ２２．７ｌｂ（１０．３ｋｇ）で６９分間処理したところ、発熱反応が生じた。Ｓｉｌｑｕｅｓｔ（登録商標）Ａ−１５８９の添加完了後、得られた暗色の懸濁液を約３８℃に冷却し、次いで塩化オクタノイル１３．８ｌｂ（６．３ｋｇ、３８．１モル）で２時間処理したところ、反応温度は４８℃に達した。得られた懸濁液を周囲温度に冷却し、次いで脱イオン水２２．０ｌｂ（１０．０ｋｇ）で処理した。５℃の発熱が観察され、塩が溶解して、二層を生じた。暗色で不透明な水層を除去し、水性廃棄物３１．４ｌｂ（１４．２ｋｇ）を回収した。トルエンをストリッピングし、４３．９ｌｂ（１９．９ｋｇ、回収率９５％）を回収した。生成物を、５ミクロンのフィルターパッドを用いたＫｕｎｏフィルターで濾過し、ブロックトメルカプトシラン３１．０ｌｂ（１４．１ｋｇ）が透明で黄色の液体として得られ、そのＧＣ分析結果は以下の通りであった（効率９２％）。
【００３０】
【表５】
0004571125.tif 000006
【００３１】
実施例３
周囲温度で、トルエン５０９．８８ｇをナトリウム３０．０４ｇ（１．２９９モル）で処理し、約１１０℃に加温した。溶融ナトリウム−トルエン懸濁液を、Ｓｉｌｑｕｅｓｔ（登録商標）Ｙ−１５３０４  ３００．９７ｇ（０．５９０モル）で４５分間処理した。Ｓｉｌｑｕｅｓｔ（登録商標）Ｙ−１５３０４を添加すると発熱し、濃赤紫色の不透明な溶液を生じた。Ｓｉｌｑｕｅｓｔ（登録商標）Ｙ−１５３０４の添加完了後、反応混合物を約４５℃に冷却し、塩化オクタノイル１９６．０１ｇ（１．１６９モル）を１時間にわたって添加したところ、粘稠な塩懸濁液が得られ、このときの反応は６０℃に達した。約４５℃で、反応を水２７０．７２ｇで処理した結果、塩が溶解し、透明な黄橙色のトルエン層と暗色で不透明の水層とが得られ、水層を除去した。水性廃棄物３３０．８９ｇを回収した。トルエンを真空ストリッピングし、トルエン３８２．９８ｇを回収した（回収率７５％）。ブロックトメルカプトシラン４３３．０６ｇが透明な濃黄色の液体として回収され、そのＧＣ分析結果は以下の通りであった（効率９５％）。
【００３２】
【表６】
0004571125.tif 000007
【００３３】
実施例４
周囲温度で、５０Ｌ反応器にトルエン４５．０ｌｂ（２０．４ｋｇ）及びナトリウム  ２．３４ｌｂ（１０６１ｇ、４５．７モル）を仕込み、１１０℃に加温した。溶融したナトリウムを、Ｓｉｌｑｕｅｓｔ（登録商標）Ｙ−１５３０４  ２２．８ｌｂ（１０．３ｋｇ）で６９分間処理したところ、発熱反応が生じた。Ｓｉｌｑｕｅｓｔ（登録商標）Ｙ−１５３０４の添加完了後、得られた暗色不透明の懸濁液を３５℃に冷却し、塩化オクタノイル１３．６ｌｂ（６．２ｋｇ、３７．６モル）を１時間４９分にわたって添加したところ、発熱反応が起こり反応温度は約５０℃に達した。塩化オクタノイルの添加完了後、得られた懸濁液を脱イオン水２２．２ｌｂ（１０．１ｋｇ）で処理すると、塩が溶解して、二層を形成した。得られた暗色の水層を除去し、３０．０ｌｂ（１３．７ｋｇ）回収した。トルエンを真空除去し、４５．７ｌｂ（２０．７ｋｇ、回収率１０２％）回収した。生成物を５ミクロンのフィルターパッドを用いたＫｕｎｏフィルターに通し、ブロックトメルカプトシラン３０．６ｌｂ（１３．９ｋｇ）が透明で濃黄色の液体として回収され、そのＧＣ分析結果は以下の通りであった（効率９２％）。
【００３４】
【表７】
0004571125.tif 000008
【００３５】
実施例５
周囲温度で、Ｓｏｌｖｅｎｔ（登録商標）１４０  １６０ｇをナトリウム１１ｇ（０．４７８モル）で処理して、約１１０℃に加温した。溶融ナトリウム−Ｓｏｌｖｅｎｔ（登録商標）１４０懸濁液を、Ｓｉｌｑｕｅｓｔ（登録商標）Ａ−１２８９  ６３ｇ（０．１１７モル）で４５分間処理した。Ｓｉｌｑｕｅｓｔ（登録商標）Ａ−１２８９を添加すると発熱が起こり、濃赤紫色の不透明な溶液を生じた。Ｓｉｌｑｕｅｓｔ（登録商標）Ａ−１２８９の添加完了後、反応混合物を約４５℃に冷却し、塩化オクタノイル７６ｇ（０．４６８モル）を１時間にわたって添加したところ、粘稠な塩懸濁液が得られ、このときの反応温度は１０４℃に達した。約４５℃で反応系を水１７５ｇで処理すると、塩が溶解して、透明な黄橙色のＳｏｌｖｅｎｔ（登録商標）１４０層と、暗色で不透明な層とが得られ、不透明層を除去した。水性廃棄物２３６ｇを回収した。トルエンを真空ストリッピングし、Ｓｏｌｖｅｎｔ（登録商標）１４０  １５５ｇを回収した（回収率９７％）。ブロックトメルカプトシラン１１０ｇが透明な濃黄色の液体として回収され、そのＧＣ分析結果は以下の通りであった（効率８９％）。
【００３６】
【表８】
0004571125.tif 000009